(57)【要約】【課題】  高い光触媒活性を示す光触媒を繊維に付与するための、光触媒含有繊維処理剤を提供すること【解決手段】  光触媒活性を有する基体と、該基体を被覆する、実質的に細孔を有さない酸化珪素膜とを有し、アルカリ金属含有量１ｐｐｍ以上、１０００ｐｐｍ以下である光触媒を繊維処理剤に含有させる。【選択図】  なし【特許請求の範囲】
【請求項１】
光触媒を含む繊維処理剤であって、
該光触媒が、
光触媒活性を有する基体と、
該基体を被覆する、実質的に細孔を有さない酸化珪素膜とを有し、
該光触媒のアルカリ金属含有量が１ｐｐｍ以上１０００ｐｐｍ以下である
ことを特徴とする光触媒含有繊維処理剤。
【請求項２】
前記光触媒の平均粒子径が０．００５〜１０μｍの範囲にある請求項１に記載の光触媒含有繊維処理剤
【請求項３】
光触媒を繊維表面に固定化する結着剤を含む請求項１または２に記載の光触媒含有繊維処理剤
【請求項４】
前記光触媒が、難分解性化合物に固定化された状態で含有されていることを特徴とする請求項１から３のいずれか一項に記載の光触媒含有繊維処理剤
【請求項５】
前記酸化珪素膜が、酸化珪素の焼成膜であることを特徴とする、請求項１から４のいずれか一項に記載の光触媒含繊維処理剤。
【請求項６】
前記酸化珪素膜が、２００℃以上１２００℃以下の温度で焼成して得られる焼成膜であることを特徴とする、請求項５に記載の光触媒含有繊維処理剤。
【請求項７】
前記アルカリ金属含有量が１０ｐｐｍ以上１０００ｐｐｍ以下であることを特徴とする請求項１から６のいずれか一項に記載の光触媒含繊維処理剤。
【請求項８】
窒素吸着法による２０〜５００オングストロームの領域の細孔径分布測定において、酸化珪素膜由来の細孔がないことを特徴とする請求項１から７のいずれか一項に記載の光触媒含有繊維処理剤。
【請求項９】
前記基体が、アナターゼ型、ルチル型、あるいはこれらの混合物を含む酸化チタンであることを特徴とする請求項１から８のいずれか一項に記載の光触媒含有繊維処理剤。
【請求項１０】
前記アルカリ金属が、ナトリウムおよび／またはカリウムであることを特徴とする請求項１から９のいずれか一項に記載の光触媒含有繊維処理剤。
【請求項１１】
前記光触媒の表面積１ｍ２あたりの珪素担持量が、０．１０ｍｇ以上、２．０ｍｇ以下であることを特徴とする特徴とする請求項１から１０のいずれか一項に記載の光触媒含有繊維処理剤。
【請求項１２】
前記基体の比表面積が１２０ｍ２／ｇ以上、４００ｍ２／ｇ以下であることを特徴とする請求項１１に記載の光触媒含有繊維処理剤。
【請求項１３】
硫黄元素の含有量が、光触媒の全体重量を基準として、０．５重量％以下であることを特徴とする請求項１から１２のいずれか一項に記載の光触媒含有繊維処理剤。
【請求項１４】
前記酸化珪素膜にアルカリ金属が含まれることを特徴とする、請求項１から１３のいずれか一項に記載の光触媒含有繊維処理剤。
【請求項１５】
前記酸化珪素膜に含まれるアルカリ金属の含有量が、光触媒の全体重量を基準として、１ｐｐｍ以上２００ｐｐｍ以下であることを特徴とする、請求項１４に記載の光触媒含有繊維処理剤。
【請求項１６】
請求項１から１５のいずれか一項に記載の光触媒繊維処理剤を用いて、前記光触媒を固定化してなる光触媒含有繊維製品。
【発明の詳細な説明】
【技術分野】
【０００１】
本発明は、光触媒を繊維表面に固定化して、光触媒の機能を備えた繊維を製造する際に用いる、光触媒含有繊維処理剤に関する。
【背景技術】
【０００２】
従来技術として、繊維に、抗菌性、防汚性、消臭性といった機能を付与することが試みられてきた。例えば、蛋白質中の活性チオール基の含有割合が０．１〜２００μモル／ｇである水可溶性の蛋白質と銀塩とを水中で接触させることにより得られる銀複合蛋白質とアミノ変性シリコンを含有することを特徴とする繊維処理用組成物（特許文献１を参照）、濡れた状態にある繊維製品に適用される防汚剤組成物であって、当該防汚剤組成物を適用後乾燥した繊維製品上に水溶性もしくは水分散性の皮膜を形成し得るポリマーを含有する防汚剤組成物（特許文献２を参照）、アミノ基を有する高分子物質と、酸基及び／又はその酸基が塩になった基を有する高分子物質を含有する消臭基剤が連続的又は不連続的に繊維表面に存在してなる消臭繊維（特許文献３を参照）、水に難溶性または不溶性で平均粒径０．００５〜４００μｍの粒子状吸着剤を０．００１〜５％含有し、臭気物質の吸着による消臭効果を繊維製品に付与する繊維製品処理剤（特許文献４を参照）などがある。
【０００３】
また、チタニア、酸化亜鉛などの金属化合物半導体は、そのバンド幅に相当するエネルギーを有する光を吸収する性質を示す。近年になって、光照射によって励起して発生する正孔と電子による高い反応性が着目され、前記金属化合物半導体を「光触媒」として、水質浄化、防汚、抗菌、脱臭、大気浄化などの環境浄化へ応用することが試みられており、前述の問題点に対する解決策として、繊維に光触媒を固定化して、上記の機能を付与することも提案されている（特許文献５を参照）。
【０００４】
しかしながら、光触媒を用いない材料は、下記の問題点のいずれかを有している。（ａ）その効果を生み出す物質を徐々に発散することで効果を示すために、効果が持続せず、有効期間に限界がある、（ｂ）汚れにくい効果は示すものの、一旦汚れてしまうと、それを除去できない、（ｃ）悪臭を臭わないように保持するだけであり、悪臭物質を消滅させるわけではない、（ｄ）悪臭物質を保持できるが、保持可能な量に限界があり、限界量を保持すると効果が無くなる。
【０００５】
一方、従来の光触媒繊維の光触媒活性は、前記（ａ）から（ｄ）の問題を解消しつつ、上記の機能を示すことはできているが、その光触媒活性は、いまだに不十分なものである。したがって、更に高い光触媒活性を有する光触媒繊維が要求されており、その製造に用いるための、高い光触媒活性を実現する光触媒含有繊維処理剤が求められている。
【０００６】
新規な光触媒として、オルガノハイドロジェンポリシロキサンを、気相で光触媒に供給してシリカ系被膜を形成することや、被覆しても光照射条件での殺菌活性が、もとの光触媒の活性よりも高まることが開示されている（特許文献６を参照）。また、アンモニアガス、アミン系ガスなどの塩基性ガスを選択的に除去する酸化チタン光触媒が記載されている（特許文献７を参照）。同文献記載の光触媒は、光触媒活性を有する酸化チタン粒子よりなるコアと、該コアを取り巻くシリカ水和物の被覆層を有している。この被覆層は、塩基性ガスを選択的に吸着し、これを酸化チタンコアの活性サイトへ効率的に供給することによって光触媒全体の塩基性ガス除去能力を高めるように機能するとされている。
【０００７】
しかしながら、特許文献６、７に記載されている光触媒では、有機物質に対する光分解性能も十分でなく、特許文献７に記載されている光触媒では塩基性ガス以外の有害なガスに対する吸着能力が不十分であった。これは、特許文献７に記載の方法で得られた光触媒の構造またはシリカ水和物の被膜層の機械的強度や耐久性が不十分であることによるものと考えられる。
【特許文献１】特開２００４−３６０１４７号公報
【特許文献２】特開平９−２７３０７９号公報
【特許文献３】特開２０００−８０５６９号公報
【特許文献４】特開２００４−２８５４８５号公報
【特許文献５】特開２００５−９７７７３号公報
【特許文献６】特開昭６２−２６０７１７号公報
【特許文献７】特開２００２−１５９８６５号公報
【発明の開示】
【発明が解決しようとする課題】
【０００８】
本発明は、このような事情に鑑みてなされたものであり、高い光触媒活性を示す光触媒を繊維に付与するための、光触媒含有繊維処理剤を提供することを課題としている。
【課題を解決するための手段】
【０００９】
そこで、発明者らは、先ず光触媒活性に優れる光触媒の開発に注力し、鋭意努力した結果、光触媒活性を有する基体と、該基体を被覆する実質的に細孔を有さない酸化珪素膜とを有し、アルカリ金属含有量１ｐｐｍ以上、１０００ｐｐｍ以下である酸化珪素被覆光触媒が、光触媒活性に優れることを見出し（特願ＰＣＴ／ＪＰ２００６／３０２５４２号）、更に、この光触媒を繊維に固定化すると、光触媒活性に優れる光触媒繊維となることを見出すに至り、発明を完成するに至った。すなわち、本発明は、以下の光触媒含有繊維処理剤である。
【００１０】
（１）
光触媒を含む繊維処理剤であって、
該光触媒が、
光触媒活性を有する基体と、
該基体を被覆する、実質的に細孔を有さない酸化珪素膜とを有し、
該光触媒のアルカリ金属含有量が１ｐｐｍ以上１０００ｐｐｍ以下である
ことを特徴とする光触媒含有繊維処理剤。
【００１１】
（２）
前記光触媒の平均粒子径が０．００５〜１０μｍの範囲にある（１）に記載の光触媒含有繊維処理剤。
【００１２】
（３）
光触媒を繊維表面に固定化する結着剤を含む（１）または（２）に記載の光触媒含有繊維処理剤。
【００１３】
（４）
前記光触媒が、難分解性化合物に固定化された状態で含有されていることを特徴とする（１）から（３）のいずれかに記載の光触媒含有繊維処理剤。
【発明の効果】
【００１４】
本発明によれば、高い光触媒活性を示す光触媒を繊維に付与するための、光触媒含有繊維処理剤を提供することができる。
【発明を実施するための最良の形態】
【００１５】
本発明の光触媒含有繊維処理剤は、前記（１）から（４）の光触媒繊維処理剤であり、
光触媒活性を有する基体と、該基体を被覆する、実質的に細孔を有さない酸化珪素膜とを有し、アルカリ金属含有量１ｐｐｍ以上、１０００ｐｐｍ以下である光触媒（以下、適宜「酸化珪素被覆光触媒」と記載する）を含有することを特徴としている。
【００１６】
酸化珪素被覆光触媒とは、光触媒機能を有する基体の表面を酸化珪素からなる膜で被覆したものを意味する。したがって、酸化珪素の存在下で後から光触媒を形成して製造される、酸化珪素に光触媒を固定化したものや、酸化珪素と光触媒を同一容器中で並行して形成させた複合体は、含まれない。
【００１７】
酸化珪素膜が基体を被覆する態様は特に制限されず、基体の一部を被覆する態様、全部を被覆する態様のいずれも含むが、有機材が劣化しにくい点からは、基体の表面が酸化珪素からなる膜で一様に被覆されていることが好ましい。
【００１８】
ここで、酸化珪素膜とは、未焼成の膜および焼成後の膜いずれの形態でも良い。本発明においては、焼成後の酸化珪素の焼成膜が好ましい。
【００１９】
光触媒活性を有する基体（以下、適宜「基体」と略記する）としては、金属化合物光半導体を用いることができる。金属化合物光半導体としては、例えば、酸化チタン、酸化亜鉛、酸化タングステンおよびチタン酸ストロンチウムなどがあり、このうち、光触媒活性に優れており、無害かつ安定性にも優れる酸化チタンが好ましい。酸化チタンとしては、例えば、非晶質、アナターゼ型、ルチル型、ブルッカイト型等が挙げられる。このうち、光触媒活性に優れているアナターゼ型あるいはルチル型、または、これらの混合物がより好ましく、これらに非晶質が少量含まれていてもかまわない。
【００２０】
基体として、金属化合物光半導体に１種以上の遷移金属を添加したもの、金属化合物光半導体に１４族、１５族、および／または１６族の典型元素を１種以上添加したもの、２種以上の金属化合物からなる光半導体、２種以上の金属化合物光半導体の混合物も使用できる。
【００２１】
さらに、基体としては、金属化合物光半導体の粒子を用いることが好ましいが、また、基体の比表面積は、３０ｍ２／ｇ以上が好ましく、より好ましくは１２０〜４００ｍ２／ｇであり、最も好ましくは１２０〜３００ｍ２／ｇの金属化合物光半導体を含有するものが好ましい。基体の比表面積が上記範囲内にある場合、良好な触媒活性が維持され得る。
【００２２】
なお、基体が粒子として明確に認識できる場合、基体の比表面積は、一般的なＢＥＴ法により算出することができる。そうでない場合、基体の比表面積は、Ｘ線回折分析とシェラー式による算出、あるいは電子顕微鏡を用いた一次粒子の観察から求まる一次粒子径を元にして、球形換算で「表面積」を算出し、かつ、Ｘ線や電子線の回折分析から結晶相を把握してその結晶相の真密度と前記球形換算から求まる体積とから「重量」を算出することによって、比表面積を求めることが可能である。
【００２３】
基体が粒子である場合、その一次粒子径は１ｎｍ以上５０ｎｍ以下が好ましく、２ｎｍ以上３０ｎｍ以下がより好ましい。基体の一次粒子径がこの範囲内にある場合、良好な触媒活性が維持され得る。
【００２４】
本発明において、アルカリ金属としては、リチウム、ナトリウム、カリウム、ルビジウム、セシウム、フランシウムが挙げられる。これらのアルカリ金属は１種を含んでいてもよく、これらを２種以上含んでいても良い。このうち、ナトリウムおよび／またはカリウムが好ましく、ナトリウムがより好ましい。
【００２５】
光触媒中のアルカリ金属含有量は、原子吸光光度計（ＡＡ）、誘導結合プラズマ発光分析装置（ＩＣＰ）、蛍光Ｘ線分析装置（ＸＲＦ）等を用いて定量可能である。酸化珪素被覆光触媒中のアルカリ金属含有量は１ｐｐｍ以上が好ましく、１０ｐｐｍ以上がより好ましい。１ｐｐｍ以上であれば、光分解活性の向上効果が得られ、１０ｐｐｍ以上であれば、この光分解活性の向上効果が顕著となる。アルカリ金属を所定量含有することにより光分解活性が向上する理由については必ずしも明らかではないが、分解目的物の吸着率が向上することによるものと考えられる。一方、アルカリ金属含有量の上限については、１０００ｐｐｍ以下が好ましく、５００ｐｐｍ以下がより好ましく、２００ｐｐｍ以下がさらに好ましい。１０００ｐｐｍ以下とすることにより、酸化珪素膜の溶出を抑制できる。また、５００ｐｐｍ以下とすることで、８００℃をこえる温度領域における焼成処理での光触媒の焼結の発生を抑制でき、２００ｐｐｍ以下とすることで光触媒の焼結をさらに進行しにくくできる。
【００２６】
また、酸化珪素膜に含まれるアルカリ金属含有量は１ｐｐｍ以上５００ｐｐｍ以下が好ましく、１ｐｐｍ以上２００ｐｐｍ以下がより好ましい。
【００２７】
「実質的に細孔を有さない」とは、酸化珪素膜で被覆された光触媒を製造した際に原料として使用する光触媒活性を有する基体と、この光触媒活性を有する基体を用いて調製した酸化珪素膜で被覆された光触媒とについて、２０〜５００オングストロームの領域で細孔径分布を比較した場合に、酸化珪素膜に細孔が実質的に存在しないことを意味する。
【００２８】
具体的には、光触媒活性を有する基体、並びに、酸化珪素膜で被覆された光触媒の細孔径分布を、窒素吸着法等の細孔分布測定によって把握し、これらを比較することによって酸化珪素膜に細孔が実質的に存在しないか否かを判定できる。
【００２９】
窒素吸着法での把握方法をより具体的に述べると、以下の（１）〜（４）の手法によって酸化珪素膜の細孔の有無を判定することができる。ここでは、基体として、光触媒粒子を用いる例を挙げて説明する。
（１）光触媒粒子を、２００℃で乾燥した後、脱着過程でのＮ２吸着等温線を測定する。
（２）酸化珪素で被覆された光触媒の脱着過程でのＮ２吸着等温線を測定する。
（３）ＢＪＨ（Ｂａｒｒｅｔｔ−Ｊｏｙｎｅｒ−Ｈａｌｅｎｄａ）法で、前記二つのＮ２吸着等温線を解析して、２０〜５００オングストロームの領域のｌｏｇ微分細孔容積分布曲線を求める。
（４）二つのｌｏｇ微分細孔容積分布曲線を比較し、酸化珪素膜で被覆された光触媒のｌｏｇ微分細孔容積が、光触媒粒子のｌｏｇ微分細孔容積よりも０．１ｍｌ／ｇ以上大きい領域が存在しない場合には、酸化珪素膜に細孔が実質的にないと判定し、０．１ｍｌ／ｇ以上大きい領域が存在する場合には、酸化珪素膜に細孔が有ると判定する。なお、０．１ｍｌ／ｇ以上とするのは、窒素吸着法による細孔分布測定では、ｌｏｇ微分細孔容積値で約０．１ｍｌ／ｇ幅の測定誤差が生じることが多いためである。
【００３０】
２０〜５００オングストロームの範囲で２つのｌｏｇ微分細孔容積分布曲線を比較すれば、酸化珪素膜の細孔の有無を実質的に判定することができる。
【００３１】
なお、二つのｌｏｇ微分細孔容積分布曲線を比較し、１０〜１０００オングストロームの領域で酸化珪素で被覆された光触媒のｌｏｇ微分細孔容積が、光触媒粒子のｌｏｇ微分細孔容積よりも０．１ｍｌ／ｇ以上大きい領域が存在しないことがより好ましい。
【００３２】
ここで、酸化珪素膜に細孔が存在する場合、光分解活性が向上し難い。この理由は必ずしも明らかではないが、細孔の存在によって酸化珪素膜での光の散乱や反射が起こりやすくなり、光触媒活性を有する基体に到達する紫外線の光量が減少し、光触媒励起による正孔と電子の生成量が減少することによるものと推察される。また、同じ酸化珪素量で被覆した場合、細孔有りのものは、細孔無しのものに比べ、細孔の容積の分だけ酸化珪素膜の厚さが増す結果、光触媒活性を有する基体と分解対象物である有機物との物理的距離が大きくなるため、充分な光分解活性が得られないものと推察される。
【００３３】
本発明に係る酸化珪素被覆光触媒の表面積１ｍ２当りの珪素担持量は、酸化珪素被覆光触媒が含有する珪素量と、酸化珪素被覆光触媒の表面積から算出される計算値である。酸化珪素被覆光触媒の表面積１ｍ２当りの珪素担持量は、その表面積１ｍ２当りの珪素担持量が０．１０ｍｇ以上、２．０ｍｇ以下であり、好ましくは０．１２ｍｇ以上、１．５ｍｇ以下、より好ましくは０．１６ｍｇ以上、１．２５ｍｇ以下、さらに好ましくは０．１８ｍｇ以上、１．２５ｍｇ以下である。０．１０ｍｇ未満では、酸化珪素膜による光触媒活性向上効果が小さい。一方、２．０ｍｇを超えると、酸化珪素被覆光触媒に占める基体の割合が低下しすぎるので、光触媒機能がほとんど向上しない。珪素担持量を上記範囲とすることで、酸化珪素膜による光触媒活性向上効果が顕著になる。
【００３４】
基体および酸化珪素被覆光触媒の表面積は、露点−１９５．８℃以下の乾燥ガス気流下、１５０℃で１５分加熱処理した後に、窒素吸脱着によるＢＥＴ法比表面積測定装置を用いて測定することができる。
【００３５】
本発明の酸化珪素被覆光触媒の製造方法は、水系媒体中に存在させた基体に珪酸塩を用いて酸化珪素膜を被覆する際、基体と珪酸塩の両方を含む混合液のｐＨを５以下に維持することを特徴とする。
【００３６】
上記製造方法において、水系媒体としては、水、あるいは水を主成分とし、脂肪族アルコール類、脂肪族エーテル類等のうち、水に溶解可能な有機溶媒を含む混合液が挙げられる。水系媒体を具体的に例示するとすれば、水、並びに、水とメチルアルコール、水とエチルアルコール、水とイソプロパノール等の混合液が挙げられる。これらの中では水が好ましい。また、これらの水および混合液は、１種単独で、または２種以上組み合わせて用いることができる。更に、水系媒体には、光触媒の分散性あるいは溶解性を向上させるために、脂肪族アルコール類、脂肪族エーテル類等のうち、水に溶解可能な有機溶媒、並びに脂肪族アミン類、脂肪族ポリエーテル類およびゼラチン類等の界面活性剤を混ぜることもできる。
【００３７】
珪酸塩としては、珪酸および／またはそのオリゴマーの塩を用い、２種以上を混合して用いても良い。ナトリウム塩およびカリウム塩は、工業的に入手容易である点から好ましく、溶解工程を省略できるので珪酸ナトリウム水溶液（ＪＩＳ  Ｋ１４０８“水ガラス”）がさらに好ましい。
【００３８】
水系媒体中に存在させた基体に珪酸塩を用いて酸化珪素膜を被覆する際には、水系媒体、基体、および珪酸塩を混合し、続けてこの混合液を熟成する。
【００３９】
具体的に示すと、
(i)基体を含む水系媒体と珪酸塩、
(ii)珪酸塩を含む水系媒体と基体、および
(iii)基体を含む水系媒体と珪酸塩を含む水系媒体、
の少なくともいずれか一組を混合する工程、並びにこの混合液を熟成する工程からなる被覆方法である。熟成する工程では、基体に対する酸化珪素膜の被覆が徐々に進むこととなる。
【００４０】
この際、基体および珪酸塩の両方を含む水系媒体のｐHを５以下に維持することが必要であり、ｐH４以下の酸性領域とすることがより好ましい。基体の非存在下でｐH５以下を維持した場合、珪酸、珪酸イオンおよび／またはこれらのオリゴマーから、珪酸化合物の縮合物が単独では析出しにくい。一方、基体の存在下でｐH５以下を維持した場合、基体の表面が珪酸化合物の縮合触媒として作用し、酸化珪素膜が基体の表面にのみ速やかに生成される。すなわち、ｐHが５以下の酸性領域は、珪酸化合物を含む溶液を安定に存在させることができ、かつ、基体の表面に酸化珪素を膜状に形成可能な領域である。
【００４１】
ｐＨ１１以上の塩基性領域においても、ｐＨ５以下の酸性領域と同様に珪酸、珪酸イオンおよび／またはこれらのオリゴマーを含む液を熟成した際に、珪酸化合物の縮合物は析出しにくい。また、用いた珪酸塩のうちの一部しか酸化珪素膜を形成しないので、好ましくない。また、ｐＨ６〜１１の領域は、珪酸化合物の縮合物、すなわち、酸化珪素微粒子および／またはゲル等が生じやすいため、酸化珪素膜が多孔質となったり、基体の表面上で局所的に酸化珪素が形成されるので好ましくない。
【００４２】
水系媒体中にアルコール等の有機媒体が存在する場合には、水用のｐＨ電極ではｐＨを正確に測定できないので、有機媒体を含む水溶液用のｐＨ電極を用いて測定する。別途、有機媒体を同体積の水で置き換えてｐＨを測定することも可能である。
【００４３】
基体と珪酸塩の両方を含む混合液を、ｐＨ５以下に維持する方法としては、基体、珪酸塩、水系溶媒の混合および熟成を行う際、水系媒体のｐＨを常時測定し、適宜、酸および塩基を加えて調整する方法でも構わない。しかし、製造に用いる珪酸塩に含まれる塩基成分の総量を中和した上でｐＨ５以下となるに十分な量の酸を予め水系媒体中に存在させておくことが簡便である。
【００４４】
酸は、どのような酸でも使用可能であるが、塩酸、硝酸、硫酸等の鉱酸が好適に用いられる。酸は、１種のみを用いても、２種以上を混合して用いても良い。この中で塩酸、硝酸が好ましい。硫酸を使用する場合、光触媒中の硫黄含有量が多く残存すると、吸着効率が経時劣化することがある。光触媒中の硫黄含有量は、光触媒の全重量を基準として、０．５重量％以下が好ましく、０．４重量％以下がより好ましい。
【００４５】
塩基は、珪酸塩に含まれる塩基成分の総量を中和した上でｐＨ５以下となるのに十分な量の酸を予め水系媒体中に存在させておく前述した方法を使用する場合には、特に別途用いる必要は無い。しかしながら、塩基を用いる場合は、どのような塩基でも使用可能である。なかでも、水酸化カリウム、水酸化ナトリウム等のアルカリ金属水酸化物が好適に用いられる。
【００４６】
混合溶液を熟成し、基体に対して酸化珪素膜を被覆する際の反応温度および反応時間等の反応条件は、目的とする酸化珪素被覆光触媒の生成に悪影響を与えない条件であれば特に限定されない。反応温度は１０℃以上２００℃以下であることが好ましく、２０℃以上８０℃以下であることがより好ましい。１０℃未満であると、珪酸化合物の縮合が進行し難くなることにより、酸化珪素膜の生成が著しく遅延し、酸化珪素被覆光触媒の生産性の悪化を招くことがある。２００℃より高温であると、珪酸化合物の縮合物、すなわち、酸化珪素微粒子および／またはゲル等が生じやすいため、酸化珪素膜が多孔質となったり、基体表面上で局所的に酸化珪素が形成されてしまうことがある。
【００４７】
熟成時間は、１０分以上、５００時間以下であることが好ましく、１時間以上、１００時間以下であることがより好ましい。１０分未満であると、酸化珪素膜による被覆が充分に進行せず、被膜による光分解活性の向上効果が充分に得られない場合がある。５００時間より長時間であると、光触媒機能を有する基体は、酸化珪素膜により充分に被覆され、光分解機能も向上するが、酸化珪素被覆光触媒の生産性が悪化することがある。
【００４８】
また、混合液中に含まれる光触媒活性を有する基体の濃度は１重量％以上５０重量％以下であることが好ましく、５重量％以上３０重量％以下であることがより好ましい。１重量％未満であると、酸化珪素被覆光触媒の生産性が悪くなり、５０重量％より高濃度であると基体に対する酸化珪素膜の被覆が均一に進行せず、光分解活性の向上効果が充分に得られないことがある。混合液中に含まれる珪素の濃度は０．０５重量％以上５重量％以下であることが好ましく、０．１重量％以上３重量％以下であることがより好ましい。珪素濃度が０．０５重量％未満であると、珪酸化合物の縮合が遅延し、基体に対する酸化珪素膜の被覆が充分でなくなることがある。珪素濃度が５重量％より高濃度であると、基体に対する酸化珪素膜の被覆が均一に進行しないことがある。
【００４９】
本発明の酸化珪素被覆光触媒の製造方法において、光触媒活性を有する基体および珪酸塩の使用量の比率は、前記基体の表面積１ｍ２当りの珪素原子として、０．０１ｍｇ／ｍ２以上、０．５０ｍｇ／ｍ２以下であることが好ましい。この範囲の比率で製造すれば、前記基体の表面に酸化珪素膜を形成する工程、すなわち、前記基体を含む水系媒体と珪酸塩、珪酸塩を含む水系媒体と前記基体、および前記基体を含む水系媒体と珪酸塩を含む水系媒体、の少なくともいずれか一組を混合し熟成する工程において、基体の表面に所望の酸化珪素膜を形成できると共に、基体の表面で縮合せずに未反応で残った、珪酸、珪酸イオン、および／またはこれらのオリゴマーの量を少なく抑えられるので、細孔を有する酸化珪素膜が形成されることが少ない。０．５０ｍｇ／ｍ２以上、５．０ｍｇ／ｍ２以下の範囲では、比率が大きくなるほど、未反応物の量が増え、細孔を有する酸化珪素膜が形成されることがあるが、未反応物の縮合が進行して細孔が生じることに対して、処理時間を短くすることで回避することが可能である。
【００５０】
本発明の酸化珪素被覆光触媒の製造方法をより具体的に示すとすれば、例えば、
（工程ａ）基体を含む水系媒体と珪酸塩、珪酸塩を含む水系媒体と基体、および基体を含む水系媒体と珪酸塩を含む水系媒体、の少なくともいずれか一組を混合する工程、
（工程ｂ）この混合液を熟成し、前記基体に対して酸化珪素膜を被覆する工程、
（工程ｃ）混合液を中和せずに、酸化珪素被覆光触媒を水系媒体から分離および洗浄する工程、
（工程ｄ）酸化珪素被覆光触媒を乾燥および／または焼成する工程、からなり、
かつ、工程ａ並びに工程ｂにおいて、前記基体および珪酸塩の両方を含む水系媒体のｐＨを５以下に維持する製造方法が挙げられる。
【００５１】
水系媒体から酸化珪素被覆光触媒を分離する際に、中和すると、洗浄工程でのアルカリ金属分の低減効率が悪くなる点、並びに水系媒体中に溶解したまま残った珪素化合物が縮合、ゲル化して多孔質シリカ膜が形成される点が問題となる。予め珪酸塩溶液を脱アルカリし、この脱アルカリした液を調製して製造に用いること、並びに光触媒機能を有する基体および珪酸塩の使用量の比率を小さくすること、によって上記の問題を回避あるいは極小化することも可能である。しかしながら、中和せずに酸化珪素被覆光触媒を水系媒体から分離すると、上記問題を回避でき、かつ製法が簡便なので好ましい。
【００５２】
酸化珪素被覆光触媒の混合液からの分離方法は特に限定されないが、例えば、自然濾過法、減圧濾過法、加圧濾過法、遠心分離法などの公知の方法が好適に利用できる。
【００５３】
酸化珪素被覆光触媒の洗浄方法は特に限定されないが、例えば、純水への再分散化とろ過の繰り返し、イオン交換処理による脱塩洗浄、などが好適に利用できる。また、酸化珪素被覆光触媒の用途によっては、洗浄工程を省略することも可能である。
【００５４】
酸化珪素被覆光触媒の乾燥方法は特に限定されないが、例えば、風乾、減圧乾燥、加熱乾燥、噴霧乾燥、などが好適に利用できる。また、酸化珪素被覆光触媒の用途によっては、乾燥工程を省略することも可能である。
【００５５】
酸化珪素被覆光触媒の焼成方法は特に限定されないが、例えば、減圧焼成、空気焼成、窒素焼成等が好適に利用できる。通常、焼成は２００℃以上１２００℃以下の温度で実施できるが、４００℃以上１０００℃以下が好ましく、４００℃以上８００℃以下がより好ましい。焼成温度が２００℃未満であると、基体表面上に所望の酸化珪素の焼成膜が生成せず、不安定な構造となってしまう。さらに、多量の水が酸化珪素周辺に存在することにより、ガスに対する吸着性能が充分に発揮されず、同時に充分な光分解活性も得られない。焼成温度が１２００℃より高温であると、酸化珪素被覆光触媒の焼結が進行し、充分な光分解活性が得られない。
【００５６】
酸化珪素被覆光触媒に含有される水分含有量は、７重量％以下であることが好ましい。５重量％以下がさらに好ましく、４重量％以下が最も好ましい。水分含有量が７重量％以上であると、多量の水が酸化珪素周辺に存在することにより、ガスに対する吸着性能が充分に発揮されず、同時に充分な光分解活性も得られない。
【００５７】
このようにして得られた酸化珪素被覆光触媒は、酢酸等の酸性ガス、アンモニア等の塩基性ガス、トルエン等の非極性ガスいずれも吸着でき、光触媒性能にも優れている。
【００５８】
上記のように、本発明の酸化珪素被覆光触媒の製造方法は、実質的に細孔を有さない酸化珪素膜を得るために、ｐＨを低くするとともに、珪酸塩の濃度、基体の濃度、使用する酸性溶液、膜形成後の焼成温度、焼成時間等の条件を適宜選択することが重要となる。
【００５９】
前記酸化珪素被覆光触媒の平均粒子径は、０．００５〜１０μｍの範囲が好ましい。粒子が大きすぎると繊維に付着させた際に剥離しやすくなるし、大きいと、光触媒繊維の肌触りが堅くてゴワゴワしてしまう。小さすぎると、繊維に付着させた際に光触媒機能が発現しにくくなる。よって、０．０１〜５μｍが更に好ましく、０．０２〜１．５μｍが特に好ましい。
【００６０】
結着剤とは、酸化珪素被覆光触媒を繊維に固定化する糊剤の役目を果たす材料であり、短期的に効果を示すものでも、長期間に渡って効果を示すもののどちらであっても構わないが、長期間に渡って糊材として効果を示すものが好ましい。短期的に効果を示すものとしては、繊維製品が洗濯等の洗浄処理を受けた場合には、洗浄剤等によって水に溶解されて繊維から除去されるものが挙げられ、具体的にはデンプン、キサンタンガム、カルボキシメチルセルロース、ポリビニルアルコール、ポリエチレンオキシド、ポリビニルピロリドン、酢酸ビニル系樹脂などがある。長期間に渡って効果を示すものとしては、アクリル系樹脂、シリコン系樹脂、アミノ系樹脂、ウレタン系樹脂、アルキド系樹脂、エポキシ系樹脂、アクリルシリコン系樹脂、不飽和ポリエステル系樹脂などが挙げられる。また、用途によっては、結着剤をふくまない繊維処理剤とすることも可能である。
【００６１】
また、結着剤は、溶液タイプでもエマルジョンタイプでも良いが、取扱い易さと価格の点で、水性エマルジョンタイプが好ましい。例えば、アクリル系樹脂、シリコン系樹脂、ウレタン系樹脂、酢酸ビニル系樹脂等が挙げられる。
【００６２】
結着剤の使用量は、結着剤の固形分に対する酸化珪素被覆光触媒量及び難分解性化合物の合計量に対して重量比で、０．０５〜３倍程度、好ましくは０．１〜２倍程度、より好ましくは０．２〜１倍程度を用いることができ、この範囲で十分な結着硬化を発揮する。０．０５倍よりも少ないと結着効果が極端に劣り、一方、３倍よりも多くしても結着効果はほとんど変わらず、逆に繊維や布地の柔軟な風合いが損なわれるため好ましくない。
【００６３】
本発明の繊維処理剤の溶媒は、前記酸化珪素被覆光触媒と前記結着剤とを分散可能な溶媒であれば、どのようなものであっても構わない。結着剤の種類によって、水、親水性有機溶媒、疎水性溶媒、あるいは超臨界流体のいずれか1種以上を用いることができる。溶媒は単一、あるいは二種以上からなる混合溶媒、のいずれであっても構わないが、沸点１５０℃以下の溶媒を主成分とすることが好ましい。高沸点のものを主成分とすると、繊維処理の工程の一つである乾燥工程において、生産性が悪くなる。具体的には、メタノール、エタノール、ノルマルプロパノール、イソプロパノール、などの親水性有機溶媒、ペンタン、ヘキサン、ヘプタン、トルエン、キシレン、などの疎水性有機溶媒、並びに水が例示できる。なお、沸点が１５０℃を越える溶媒も、副成分として混合することも出来る。
【００６４】
前記溶媒には、光触媒と結着剤に限らず、任意の成膜性改良剤、難燃剤、帯電防止剤、着色剤、顕色剤、結着剤硬化促進剤、吸着剤、あるいは安定剤等の公知の添加剤を加えても構わない。これらは、必ずしも該溶媒に溶解するものである必要はなく、固体状で溶媒中に分散するものであっても構わない。例えば、白色着色剤であり、紫外線遮蔽剤でもある、酸化チタン顔料粒子は、固体として添加され、溶媒に溶解せずに分散したままで使用する。
【００６５】
また、本発明の光触媒繊維処理剤は粉末として提供することも出来、溶媒を全く含まない構成とすることも可能である。ただしこの場合には、前記酸化珪素被覆光触媒に表面変性処理を施したり、分散剤と複合化したり、など、繊維処理時に速やかに処理液中へ分散できるように加工が必要となる。
【００６６】
繊維処理剤に含まれる光触媒は、光触媒粒子単独で繊維処理剤中に分散しても良いが、光触媒の分解作用で分解されにくい、難分解性化合物に担持して分散されても構わない。繊維処理剤を用いて繊維に施される光触媒含有被膜の膜の厚さに比べて、光触媒粒子の粒子径が小さいと、光触媒が該膜中に内包されてしまい、光触媒としての効果を供しにくい場合があるので、難分解性化合物に担持することによって該膜厚よりも大きくして、内包されにくくする狙いで、担持されるものである。従って、難分解性化合物の粒子径は、平均粒子径で１μｍ〜１０μｍの範囲が好ましい。平均粒子径１μｍ未満では、担体としての効果が期待しにくく、１０μｍ以上では、繊維や布地の衣装性が悪くなるため、好ましくない。前記難分解性化合物は、ゼオライト、金属酸化物、膨潤性粘土鉱物、炭酸カルシウムあるいはフッ素樹脂から選ばれる任意の1種以上の化合物であり、このうち、膨潤性粘土鉱物は、繊維の柔軟性も改良できるので、好ましいものである。金属酸化物としては、シリカ、アルミナ、膨潤性粘土鉱物としては、モンモリロナイト、ハイドロタルサイト、バイデライト、ヘクトライト、ノントロナイト、サポナイト、スチーブンサイト等が例示できる。光触媒：難分解性化合物の配合比は重量比で、１：０．１〜４．０、好ましくは１：０．２〜２．０の範囲である。光触媒に対する難分解性化合物の重量比が０．１未満では、担体としての難分解性化合物の効果がなく、また４．０を越える場合は、光触媒含有量が相対的に低くなるため、光触媒機能が低下する傾向となる。
【００６７】
溶媒を用いる場合、本発明の光触媒含有繊維処理剤は、前記酸化珪素被覆光触媒及び難分解性化合物を、その合計量として、０．１〜６０重量％、好ましくは０．５〜５０重量％、より好ましくは１〜３０重量％含有する。含有率が少なすぎると光触媒の性能が充分に発現されない場合があり、一方、６０重量％を超えると、前記酸化珪素被覆光触媒が凝集するといったように、安定性が悪くなったり、繊維処理剤を製造する際、液の比重が高くなりすぎて、攪拌力が高い特殊な攪拌機器を必要とするために、経済的に不利となる場合がある。
【００６８】
本発明の繊維処理剤の製造方法には、特に制限は無い。溶媒を含まない繊維処理剤の製法としては、乾式混合機等の物理攪拌装置に前記酸化珪素光触媒と各種添加剤を加えて、混合する方法や、一旦溶媒中で混合し、スプレードライヤー等で造粒する方法など例示できる。溶媒を含む繊維処理剤の製法としては、ボールミル、振動ミル、ビーズミルなどの湿式粉砕装置、あるいは超音波照射装置、ホモジナイザー、ディスパーなどの分散装置によって、前記光触媒の分散液を調製し、これに結着剤や各種添加剤を混合する方法、同様にして前記光触媒の分散液を調製し、別途結着剤や各種添加剤を溶媒に溶解あるいは分散し、両液を混合する方法などが挙げられる。
【００６９】
なお、本発明の光触媒繊維処理剤の製造は、常温、常圧の条件で行うことができるが、必要に応じて、加圧下や減圧下、又は加熱下や冷却下で行っても構わない。溶媒に前記酸化珪素被覆光触媒を分散する時間にも特に制限は無く、通常３０分から１時間である。１時間を越えて処理しても構わないが、過度に長時間処理すると、製造に時間を要するので、経済性が悪くなる。
【００７０】
本発明の光触媒含有繊維処理剤は、公知の繊維処理剤または光触媒繊維処理剤と同様に使用することができる。（ａ）繊維に噴霧して乾燥する方法、（ｂ）繊維に噴霧して乾燥した後に、熱プレス等の加熱処理を施す方法、（ｃ）処理剤を含む液に繊維を浸漬した後、圧搾して乾燥する方法、（ｄ）同浸漬・圧搾した後に、加熱処理を施す方法、（ｅ）洗濯の際に仕上剤として投入し、脱水後そのまま乾燥する方法、などが挙げられる。また、繊維工業における製品工程ラインの中、例えば染色・ソーピング工程や仕上げ工程等などで使用することも可能である。
【００７１】
本発明の光触媒含有繊維処理剤で処理できる繊維の材質としては、特に制限はなく、例えば、綿、カポック、亜麻、大麻、ラミー、ジュート、マニラ麻、サイザル麻、ヤシ、ビンロウジュ、海藻のような植物系のもの、羊毛、アルパカ、カシミア、モヘヤ、蚕糸、くも絹、貝絹のような動物系のもの、アセテートセルロース、エチルセルロース、塩化ゴムのような半合成物、アクリル、アセテート、アラミド、ノボロイド、ビスコースレーヨン、ポリアミド（ナイロン）、ポリビニルアルコール、ポリ酢酸ビニル、ポリ塩化ビニリデン、ポリ塩化ビニル、ポリアクリロニトリル、ポリエステル、ポリエチレン、ポリプロピレン、ポリウレタン、ポリ青化ビニリデン、ポリフルオロエチレンのような合成物等が挙げられる。また、処理できる繊維の形態としては、原糸のみならず、織布や不織布などの原料布、衣料品、タオル、シーツ、カーテン、カーペット、マスク、シート表面生地、テント、などの加工品、といったいずれの繊維製品であっても構わない。
【００７２】
本発明の光触媒繊維処理剤で繊維を処理することによって、高い光触媒活性を示す酸化珪素被覆光触媒を、繊維に固定化することが出来る。そして、抗菌性、防汚性、消臭性、等の光触媒機能を繊維に付与することができる。
【００７３】
以下、本発明を実施例、比較例によって更に詳述するが、本発明はこれによって限定されるものではない。
【００７４】
［光触媒の調製］
光触媒を作製し、その性状を評価した。はじめに評価方法について説明する。
(i)アルカリ金属含有量
アルカリ金属含有量は、蛍光Ｘ線分析器（ＬＡＢ  ＣＥＮＴＥＲ  ＸＲＥ−１７００、島津製作所）を用いて測定し、本測定で検出されたものに関して、原子吸光光度計（Ｚ−５０００，日立製作所）を用いて定量した。なお、検出されなかったアルカリ金属については、記載を省略した。
（ii）珪素含有量
珪素含有量は、蛍光Ｘ線分析法（ＬＡＢ  ＣＥＮＴＥＲ  ＸＲＥ−１７００，島津製作所）を用いて定量した。
（iii）比表面積
比表面積はＢＥＴ法比表面積測定装置により測定した。
【００７５】
以下、光触媒の製造例について説明する。
なお、以下に示す光触媒は、光触媒２７を除き、原料二酸化チタンを酸化珪素の焼成膜により被覆した構造を有するものである。すなわち、原料二酸化チタンの表面に酸化珪素前駆体膜を形成した後、焼成を行い、酸化珪素焼成膜を形成したものである。
【００７６】
（光触媒１）
ガラスフラスコに水２００ｇと１Ｎ塩酸水溶液６６．９ｇを加え、二酸化チタン（ＳＴ−０１、石原産業株式会社、吸着水分量９重量％、ＢＥＴ法比表面積測定装置による比表面積３００ｍ２／ｇ）２４．５ｇを分散させて、Ａ液とした。ビーカー内に水１００ｇと水ガラス１号（ＳｉＯ２含有量３５〜３８重量％、ＪＩＳ−Ｋ１４０８）１０．７ｇを加え、攪拌しＢ液とした。Ａ液を３５℃に保持し、攪拌しているところに、Ｂ液を２ｍｌ／分で滴下し、混合液Ｃを得た。この時点における混合液ＣのｐＨは２．３であった。混合液Ｃを３５℃に保持したまま３日間攪拌を継続した。この後、混合液Ｃを減圧ろ過し、得られた濾物を、５００ｍＬの水への再分散化、および減圧ろ過を４回繰り返して洗浄した後、室温で２日間放置した。得られた固形物を乳鉢で粉砕した後、６００℃、３時間焼成処理を施し、光触媒１を得た。この光触媒１のナトリウム含有量を原子吸光光度計（Ｚ−５０００，日立製作所）にて定量したところ、ナトリウム含有量は８７ｐｐｍであった。また、この光触媒１の珪素含有量、硫黄含有量を蛍光Ｘ線分析法（ＬＡＢ  ＣＥＮＴＥＲ  ＸＲＥ−１７００，島津製作所）にて定量したところ、珪素含有量６．９重量％、硫黄含有量０．０６重量％であった。比表面積をＢＥＴ法比表面積測定装置により測定したところ、２１２．８ｍ２／ｇであった。よって、光触媒１の表面積１ｍ２当りの珪素担持量は０．３３ｍｇであった。光触媒１の細孔分布を測定した結果を図１に示す。
【００７７】
（光触媒２）
二酸化チタンの量を８２．１ｇとし、混合液ＣのｐＨが４．０となった以外は、光触媒１の製法と同様にして、光触媒２を得た。この光触媒２は、ナトリウム含有量５６ｐｐｍ、珪素含有量２．４重量％、比表面積１３３．８ｍ２／ｇであった。よって、光触媒２の表面積１ｍ２当りの珪素担持量は０．１８ｍｇであった。
【００７８】
（光触媒３）
二酸化チタンの量を３８．９ｇとし、混合液ＣのｐＨが２．８となった以外は、光触媒１の製法と同様にして、光触媒３を得た。この光触媒３は、ナトリウム含有量８５ｐｐｍ、珪素含有量４．６重量％、比表面積１９４．９ｍ２／ｇであった。よって、光触媒３の表面積１ｍ２当りの珪素担持量は０．２４ｍｇであった。
【００７９】
（光触媒４）
二酸化チタンの量を１２．２ｇとし、混合液ＣのｐＨが２．５となった以外は、光触媒１の製法と同様にして、光触媒４を得た。この光触媒４は、ナトリウム含有量１６０ｐｐｍ、珪素含有量９．６重量％、比表面積２４４．２ｍ２／ｇであった。よって、光触媒４の表面積１ｍ２当りの珪素担持量は０．３９ｍｇであった。
【００８０】
（光触媒５）
二酸化チタンとして、Ｐ２５（日本アエロジル株式会社、アナターゼ：ルチル比が８：２の混合体、純度９９．５％、ＢＥＴ法比表面積測定装置による比表面積５０ｍ２／ｇ）を７５．０ｇ使用したこと、珪酸ナトリウム水溶液を６．５ｇ使用したこと、混合液ＣのｐＨが２．６となった以外は、光触媒１の製法と同様にして、光触媒５を得た。この光触媒５は、ナトリウム含有量３４ｐｐｍ、珪素含有量１．４重量％、硫黄含有量は検出されず、比表面積６１．１ｍ２／ｇであった。よって、光触媒５の表面積１ｍ２当りの珪素担持量は０．２２ｍｇであった。光触媒５の細孔分布を測定した結果を図２に示す。
【００８１】
（光触媒６）
二酸化チタンとして、ＰＣ−１０２（チタン工業株式会社、アナターゼ型、吸着水分量５％、ＢＥＴ法比表面積測定装置による比表面積１３７ｍ２／ｇ）を７０．５ｇ使用したこと、混合液ＣのｐＨが３．８となったこと、そして混合液Ｃを１６時間攪拌して熟成した他は、光触媒１と同様にして、光触媒６を得た。この光触媒６は、ナトリウム含有量１２ｐｐｍ、珪素含有量２．２重量％、硫黄含有量０．１９重量％、比表面積１２７．８ｍ２／ｇであった。よって、光触媒６の表面積１ｍ２当りの珪素担持量は０．１８ｍｇであった。
【００８２】
（光触媒７）
二酸化チタンとして、ＡＭＴ−１００（テイカ株式会社、アナターゼ型、吸着水分量１１％、ＢＥＴ法比表面積測定装置による比表面積２９０ｍ２／ｇ）を２５．０ｇ使用したこと、混合液ＣのｐＨが２．４となった他は、光触媒６の製法と同様にして、光触媒７を得た。この光触媒７は、ナトリウム含有量１７ｐｐｍ、珪素含有量５．５重量％、硫黄含有量０.０７重量％、比表面積２０７．２ｍ２／ｇであった。よって、光触媒７の表面積１ｍ２当りの珪素担持量は０．２７ｍｇであった。
【００８３】
（光触媒８）
二酸化チタンとして、ＴＫＰ−１０１（テイカ株式会社、アナターゼ型、吸着水分量１１％、ＢＥＴ法比表面積測定装置による比表面積３００ｍ２／ｇ）を２５．０ｇ使用したこと、混合液ＣのｐＨが２．１となった他は、光触媒６の製法と同様にして、光触媒８を得た。この光触媒８は、ナトリウム含有量５０ｐｐｍ、珪素含有量６．７重量％、硫黄含有量０．３８重量％、比表面積１９４．２ｍ２／ｇであった。よって、光触媒８の表面積１ｍ２当りの珪素担持量は０．３４ｍｇであった。
【００８４】
（光触媒９）
混合液Ｃを１６時間攪拌して熟成した他は、光触媒１の製法と同様にして、光触媒９を得た。この光触媒９は、ナトリウム含有量１８０ｐｐｍ、珪素含有量５．７重量％、比表面積２４６．２ｍ２／ｇであった。よって、光触媒９の表面積１ｍ２当りの珪素含有量は０．２３ｍｇであった。
【００８５】
（光触媒１０）
５００ｍＬの水への再分散化および減圧ろ過を７回繰り返して洗浄した以外は、光触媒８の製法と同様にして、光触媒１０を得た。この光触媒１０は、ナトリウム含有量１２０ｐｐｍ、珪素含有量５．７重量％、比表面積２３１．４ｍ２／ｇであった。よって、光触媒１０の表面積１ｍ２当りの珪素担持量は０．２５ｍｇであった。
【００８６】
（光触媒１１）
５００ｍＬの水への再分散化および減圧ろ過を１回行うことで洗浄した以外は、光触媒８の製法と同様にして、光触媒１１を得た。この光触媒１１は、ナトリウム含有量２１０ｐｐｍ、珪素含有量５．７重量％、比表面積２３１．４ｍ２／ｇであった。よって、光触媒１１の表面積１ｍ２当りの珪素担持量は０．２４ｍｇであった。
【００８７】
（光触媒１２）
４００℃、３時間焼成処理を施した他は、光触媒１の製法と同様にして、光触媒１２を得た。この光触媒１２は、ナトリウム含有量９３ｐｐｍ、珪素含有量６．９重量％、比表面積２５５．５ｍ２／ｇであった。よって、光触媒１２の表面積１ｍ２当りの珪素担持量は０．２７ｍｇであった。
【００８８】
（光触媒１３）
８００℃、３時間焼成処理を施した他は、光触媒１の製法と同様にして、光触媒１３を得た。この光触媒１３は、ナトリウム含有量９８ｐｐｍ、珪素含有量６．９重量％、比表面積１５０．７ｍ２／ｇであった。よって、光触媒１３の表面積１ｍ２当りの珪素担持量は０．４６ｍｇであった。
【００８９】
（光触媒１４）
９００℃、３時間焼成処理を施した他は、光触媒１の製法と同様にして、光触媒１４を得た。この光触媒１４は、ナトリウム含有量９６ｐｐｍ、珪素含有量６．９重量％、比表面積１０８．２ｍ２／ｇであった。よって、光触媒１４の表面積１ｍ２当りの珪素担持量は０．６４ｍｇであった。
【００９０】
（光触媒１５）
１０００℃、３時間焼成処理を施した他は、光触媒１の製法と同様にして、光触媒１５を得た。この光触媒１５は、ナトリウム含有量９２ｐｐｍ、珪素含有量６．９重量％、比表面積５５．３ｍ２／ｇであった。よって、光触媒１５の表面積１ｍ２当りの珪素担持量は１．２５ｍｇであった。光触媒１５の細孔分布を測定した結果を図３に示す。
【００９１】
（光触媒１６）
１規定塩酸水溶液の代わりに同量の１規定硝酸水溶液を用いたこと、混合液ＣのｐＨが３．２になったことの他は、光触媒９の製法と同様にして、光触媒１６を得た。この光触媒１６は、ナトリウム含有量４８０ｐｐｍ、珪素含有量６．７重量％、比表面積２０７．４ｍ２／ｇであった。よって、光触媒１６の表面積１ｍ２当りの珪素担持量は０．３２ｍｇであった。
【００９２】
（光触媒１７）
１規定塩酸水溶液６６．９ｇの代わりに１規定硝酸水溶液８１．７ｇを用いたこと、異なる組成の珪酸ナトリウム水溶液（ＳｉＯ２含有量２９．１重量％、Ｎａ２Ｏ含有量９．５重量％、ＪＩＳ  Ｋ１４０８“水ガラス３号”）１３．３ｇを用いたこと、の他は、光触媒９の製法と同様にして、光触媒１７を得た。この光触媒１７は、ナトリウム含有量１５０ｐｐｍ、珪素含有量３．４重量％、比表面積２１０．５ｍ２／ｇであった。よって、光触媒１７の表面積１ｍ２当りの珪素担持量は０．１６ｍｇであった。
【００９３】
（光触媒１８）
焼成温度を６００℃の代わりに２００℃にしたこと、の他は、光触媒２の製法と同様にして、光触媒１８を得た。この光触媒１８は、ナトリウム含有量５６ｐｐｍ、珪素含有量２．４重量％、比表面積２３７．３ｍ２／ｇであった。よって、光触媒１８の表面積１ｍ２当りの珪素担持量は０．１０ｍｇであった。
【００９４】
（光触媒１９）
水ガラス３号の代わりにケイ酸カリウム溶液（和光純薬工業、ＳｉＯ２含有量２８重量％）１３．８ｇを用いたことの他は、光触媒１７の製法と同様の方法で、光触媒１９を得た。この光触媒１９のナトリウム、カリウム含有量を原子吸光光度計（Ｚ−５０００，日立製作所）にて定量したところ、ナトリウム含有量は７４ｐｐｍ、カリウム含有量は９０ｐｐｍであった。この結果、光触媒１９は、その酸化珪素膜中にカリウムを含有していることが確認された。また、この光触媒１９の珪素含有量を蛍光Ｘ線分析法（ＬＡＢ  ＣＥＮＴＥＲ  ＸＲＥ−１７００，島津製作所）にて定量したところ、珪素含有量は４．９重量％であり、比表面積をＢＥＴ法比表面積測定装置により測定したところ１９３．９ｍ２／ｇであった。よって、光触媒１９の表面積１ｍ２当りの珪素担持量は０．２５ｍｇであった。光触媒１９の細孔分布を測定した結果を図４に示す。
【００９５】
（光触媒２０）
市販の二酸化チタン（石原産業株式会社、ＳＴ−０１）を２００℃、３時間乾燥し、光触媒２０を得た。この光触媒２０は、ナトリウム含有量１４００ｐｐｍ、比表面積２１４．３ｍ２／ｇであった。
【００９６】
（光触媒２１）
市販の二酸化チタン（日本アエロジル株式会社、Ｐ２５）を２００℃、３時間乾燥し、光触媒２１を得た。この光触媒２１はアルカリ金属が検出されなかった。比表面積５０．２ｍ２／ｇであった。
この結果、光触媒５は、その焼成酸化珪素膜中にナトリウムを、光触媒１９はその焼成酸化珪素膜中にカリウムを含有していることが確認された。
ナトリウム含有量あるいは２０〜５００オングストロームの領域における、酸化珪素膜由来の細孔の有無による性能の差異を確認するために光触媒２２〜２６の調製を行った。
【００９７】
（光触媒２２）
特許文献６（特開昭６２−２６０７１７号）の実施例（製造例１）に則して、二酸化チタンとしてＳＴ−０１（石原産業株式会社、吸着水分量９重量％、比表面積３００ｍ２／ｇ）を用いて実施し、光触媒２２を得た。この光触媒２２は、ナトリウム含有量１２００ｐｐｍ、珪素含有量５．８重量％、比表面積１８７．３ｍ２／ｇであった。よって、光触媒２２の表面積１ｍ２当りの珪素担持量は０．３１ｍｇであった。光触媒２２の細孔分布を測定した結果を図５に示す。
【００９８】
（光触媒２３）
特許文献６（特開昭６２−２６０７１７号）の実施例（製造例１）に則して、二酸化チタンとしてＰ２５（日本アエロジル株式会社、純度９９．５％、比表面積５０．８ｍ２／ｇ）を用いて実施し、光触媒２３を得た。この光触媒２３はアルカリ金属が検出されなかった。また、この光触媒２３は、珪素含有量２．２重量％、比表面積３８．７ｍ２／ｇであった。よって、光触媒２３の表面積１ｍ２当りの珪素担持量は０．５６ｍｇであった。光触媒２３の細孔分布を測定した結果を図６に示す。
【００９９】
（光触媒２４）
ガラスフラスコに水２５０ｇと０．１Ｎ水酸化ナトリウム水溶液０．０５ｇを加え、二酸化チタン（ＳＴ−０１、石原産業株式会社、吸着水分量９重量％、比表面積３００ｍ２／ｇ）２４．５ｇを分散させて、Ａ液とした。ビーカー内に水１００ｇと珪酸ナトリウム水溶液（ＳｉＯ２含有量３６．１重量％、Ｎａ２Ｏ含有量１７．７重量％、ＪＩＳ  Ｋ１４０８“水ガラス１号”）１０．７ｇを加え、攪拌しＢ液とした。Ａ液を３５℃に保持し、攪拌しているところに、Ｂ液を２ｍｌ／分で滴下し、混合液Ｃを得た。この時点における混合液ＣのｐＨは１１．５であった。混合液Ｃを３５℃に保持したまま３日間攪拌を継続した。この後、混合液Ｃを減圧ろ過し、得られた濾物を、５００ｍＬの水への再分散化、および減圧ろ過を４回繰り返して洗浄した後、室温で２日間放置した。得られた固形物を乳鉢で粉砕した後、６００℃、３時間焼成処理を施し、光触媒２４を得た。この光触媒２４は、ナトリウム含有量１４０００ｐｐｍ、珪素含有量３．４重量％、比表面積１２６．１ｍ２／ｇであった。よって、光触媒２４の表面積１ｍ２当りの珪素担持量は０．２７ｍｇであった。光触媒２４の細孔分布を測定した結果を図７に示す。
【０１００】
（光触媒２５）
ガラスフラスコに水１００ｇを入れ、二酸化チタン（Ｐ−２５、日本アエロジル株式会社、純度９９．５％、ＢＥＴ法比表面積測定装置による比表面積５０．８ｍ２／ｇ）１０．０ｇを分散させて、Ａ液とした。これに４規定水酸化ナトリウム水溶液を滴下してｐＨを１０．５に調整した。そして、液温７５℃まで加熱し、７５℃を維持したまま、珪酸ナトリウム水溶液（ＳｉＯ２含有量２９．１重量％、Ｎａ２Ｏ含有量９．５重量％、ＪＩＳ  Ｋ１４０８“水ガラス３号”）１４．８ｇを加え、攪拌しＢ液とした。Ｂ液を９０℃まで加熱し、９０℃を維持したまま、１規定の硫酸水溶液を２ｍｌ／分の速度で滴下し、Ｃ液とした。硫酸水溶液の滴下に伴い、混合液のｐHは１０．５から少しずつ酸性側へ低下し、最終的にＣ液のｐＨは５となった。その後、Ｃ液を９０℃に保持したまま１時間攪拌を継続して熟成した。次に、熟成後のＣ液を減圧ろ過し、得られた濾物を、２５０ｍＬの水への再分散化、および減圧ろ過を４回繰り返して洗浄した後、１２０℃で３時間乾燥した。得られた固形物を乳鉢で粉砕した後、６００℃、３時間焼成処理を施し、光触媒２５を得た。この光触媒２５は、ナトリウム含有量２５００ｐｐｍ、珪素含有量１３．０重量％、比表面積６８．４ｍ２／ｇであった。よって、光触媒２５の表面積１ｍ２当りの珪素担持量は１．９０ｍｇであった。
【０１０１】
（光触媒２６）
ガラスフラスコに水１００ｇを入れ、二酸化チタン（ＳＴ−０１、石原産業株式会社、吸着水分量９重量％、ＢＥＴ法比表面積測定装置による比表面積３００ｍ２／ｇ）４．２ｇを分散させて、Ａ液とした。ビーカー内に水４３ｇと珪酸ナトリウム水溶液（ＳｉＯ２含有量２９．１重量％、Ｎａ２Ｏ含有量９．５重量％、ＪＩＳ  Ｋ１４０８“水ガラス３号”）５．６ｇを加え、攪拌しＢ液とした。次に、Ａ液を３５℃に保持し、攪拌しているところに、Ｂ液を２ｍｌ／分の速度で滴下した。この時、混合液のｐHが６〜８になるように、適宜１規定硝酸水溶液を滴下した。Ｂ液の滴下完了時における混合液のｐＨは７．０であった。その後、混合液を３５℃に保持したまま１６時間攪拌を継続して熟成した。この後、混合液を減圧ろ過し、得られた濾物を、２５０ｍＬの水への再分散化、および減圧ろ過を４回繰り返して洗浄した後、１２０℃で３時間乾燥した。得られた固形物を乳鉢で粉砕した後、６００℃、３時間焼成処理を施し、光触媒２６を得た。この光触媒２６は、ナトリウム含有量５９００ｐｐｍ、珪素含有量１２．０重量％、比表面積２５８．３ｍ２／ｇであった。よって、光触媒２６の表面積１ｍ２当りの珪素担持量は０．４７ｍｇであった。光触媒２６の細孔分布を測定した結果を図８に示す。
【０１０２】
（光触媒２７）
シリカ水和物被膜との差異を確認するために特許文献７の実施例１を参考にして、硫酸チタニル水溶液を熱加水分解して結晶粒子径６ｎｍのメタチタン酸スラリーを作成した。このメタチタン酸スラリー（ＴｉＯ２換算で１００ｇ／ｌ）１００ｍｌを４０℃に昇温し、ＳｉＯ２として２００ｇ／ｌのケイ酸ナトリウム水溶液５ｍｌ（ＳｉＯ２／ＴｉＯ２重量比＝０．１）を一定速度で１０分を要して添加した。添加後、水酸化ナトリウムでｐＨ４．０に調節し、４０℃を維持しながら３０分攪拌した。その後スラリーを濾過、水洗し、得られたケーキを１１０℃で１２時間乾燥した後、サンプルミルを用いて粉砕し、光触媒２７を得た。この光触媒２７は、ナトリウム含有量２１０ｐｐｍ、珪素含有量５．１重量％、比表面積１４０．０ｍ２／ｇであった。よって、光触媒２７の表面積１ｍ２当りの珪素担持量は０．３６ｍｇであった。得られた光触媒２７の特性をまとめて表１に示す。
【０１０３】
＜光触媒１〜２７の評価＞
［１．メチレンブルー光分解活性評価］
光触媒１〜２７を、メチレンブルー水溶液に懸濁させた。その後、光照射を行い、液中のメチレンブルー濃度を分光分析で定量することにより、光分解活性を試験した。詳細な試験操作方法は、次のとおりである。
（光触媒懸濁液の調製）
あらかじめフッ素樹脂製攪拌子を入れた１００ｃｃポリエチレン製広口びんに、濃度４０×１０−６ｍｏｌ／Ｌのメチレンブルー水溶液を４５ｇ量りこんだ。次に、マグネチックスターラーによる攪拌下、１０ｍｇの光触媒を加えた。そして、５分間激しく攪拌した後に、液が飛び散らない程度に攪拌強度を調整し、攪拌を継続した。
（予備吸着処理）
光触媒を加え終わった瞬間を起点として、６０分間、光照射せずに、攪拌し続けた。６０分経過後、懸濁液を３．０ｃｃ採取し、光照射前サンプルとした。
（光分解処理）
予備吸着処理後の懸濁液を３．５ｃｃ抜き出し、あらかじめフッ素樹脂製攪拌子を入れた石英製標準分光セル（東ソー・クォーツ株式会社、外寸１２．５×１２．５×４５ｍｍ、光路幅１０ｍｍ、光路長１０ｍｍ、容積４．５ｃｃ）に入れ、マグネチックスターラーで攪拌した。次に、分光セルの外部／横方向から光を５分間照射した。光照射は、光源装置ＳＸ−ＵＩ１５１ＸＱ（ウシオ電機株式会社、１５０Ｗクセノンショートアークランプ）を光源として、純水を満たした石英製フィルター容器越しに行った。照射光量は、紫外線照度計ＵＶＤ−３６５ＰＤ（ウシオ電機株式会社、試験波長３６５ｎｍ）で、５．０ｍＷ／ｃｍ２であった。照射後、分光セル内の懸濁液を回収し、光照射後サンプルとした。
（メチレンブルーの定量）
オールプラスチックス製１０ｃｃシリンジにメンブレンフィルター（東洋濾紙株式会社、ＤＩＳＭＩＣ−１３ＨＰ）を装着した。これに、光照射前後のサンプル懸濁液をそれぞれ入れ、ピストンで押出して光触媒を除去した。その際、前半量のろ液は廃棄し、後半量のろ液を、可視光分析用セミマイクロ型ディスポセル（ポリスチレン製、光路幅４ｍｍ、光路長１０ｍｍ、容積１．５ｃｃ）に採取した。そして、紫外可視分光分析装置（ＵＶ−２５００、島津製作所）を使用して、波長６８０ナノメートルの吸光度を測定し、メチレンブルー濃度を算定した。
【０１０４】
光分解活性は、光照射前のメチレンブルー濃度に対する光照射後のメチレンブルー濃度で評価した。光分解活性としてのメチレンブルー除去率を表１に示した。また、メチレンブルーの仕込濃度（光触媒を加える前のメチレンブルーの濃度）を基準として、光照射前のメチレンブルー濃度から、メチレンブルー吸着率を算出し、表１に併記した。
【０１０５】
［２．細孔分布測定による酸化珪素膜由来の細孔有無の判定］
オートソーブ（カンタクローム社製）を使用し、液体窒素下（７７Ｋ）における脱着過程での光触媒１〜２７の窒素吸着等温線を測定した。
各光触媒の前処理として、１００℃での真空脱気を行った。次に各光触媒の測定結果をＢＪＨ法で解析し、ｌｏｇ微分細孔容積分布曲線を求めた。
次に、光触媒１〜２７の酸化珪素膜由来の細孔の有無を判定した。具体的には、原料として使用した光触媒と、この光触媒を基体（ベース触媒）として用いて調製した、酸化珪素膜で被覆された光触媒のｌｏｇ微分細孔容積分布曲線を比較して、酸化珪素膜由来の細孔の有無を判定した。
光触媒１〜２７の２０〜５００オングストロームの領域における、酸化珪素膜由来の細孔の有無を表１に示す。
【０１０６】
【表１】
2008045221.tif 000002
【０１０７】
光触媒１〜１９は、良好な触媒活性を示すことが確認された。
【０１０８】
［３．示差熱天秤分析］
酸化珪素被覆光触媒の水分含有量を調べるために、示差熱天秤分析（サーモプラスＴＧ８１２０、リガク）を行った。流量５０ｍｌ／分の空気気流中、室温から６００℃まで、１０℃／分で昇温し、その際の重量減少率を測定した。
各試料は乾燥あるいは焼成後の水分吸着の影響をできるだけ排除するため、乾燥あるいは焼成し冷却１ｈ後に測定した。光触媒１、５、１８、２７の水分含有量を表２に示す。
【０１０９】
【表２】
2008045221.tif 000003
【０１１０】
上記で得られた光触媒のうちの一部について、繊維処理剤を作製し、評価を行った。
【実施例１】
【０１１１】
光触媒１を１５．０ｇ、３００ｍＬポリエチレン製広口瓶に入れ、直径１ｍｍのガラスビーズを１５０ｇ、水１５０ｇ、並びに、界面活性剤（Ｔｒｉｔｏｎ  Ｘ−１００、ユニオン・カーバイド社登録商標）０．５ｇを加え、密封した。これを振動ミルにセットし、１時間分散化処理を施した。処理後広口瓶を取り出し、ナイロン製メッシュシートでガラスビーズをろ別した。この溶液の光触媒１の平均粒子径を粒度分析計（Ｍｉｃｒｏｔｒａｃ  ＵＰＡ−１５０、Ｌｅｅｄｓ＆Ｎｏｔｈｒｏｐ社製）で測定したところ、０．８μｍであった。この溶液２００ｇに結着剤としてアクリル系樹脂エマルジョン（三井化学社製、商品名  アルマテックスＥ３７３、固形分濃度：４５％）１０．０ｇ添加し均一に混合して、繊維処理剤１を得た。
【実施例２】
【０１１２】
実施例１の振動ミル分散化後の溶液２００ｇにモンモリロナイト（アメリカンコロイド株式会社製：商品名「ポーラゲル」、平均粒子径＝約５μｍ）１５．０ｇを添加し、室温で１時間攪拌し、アクリル系樹脂エマルジョン（三井化学社製、商品名  アルマテックスＥ３７３、固形分濃度：４５％）を１０．０ｇ添加し均一に混合して、繊維処理剤２を得た。
【０１１３】
（比較例１）
光触媒２０を使用する他は、実施例１と同様の操作を行い、繊維処理剤３を得た。実施例２と同様に分散処理後の光触媒２０の粒子径を測定したところ０．８μｍであった。
【０１１４】
（比較例２）
比較例１で得られる、振動ミル分散化後の溶液２００ｇを使用する他は実施例２と同様の操作を行い、繊維処理剤４を得た。
【実施例３】
【０１１５】
１０ｃｍ×１０ｃｍの木綿の布を繊維処理剤１に浸漬した後、圧搾し直射日光の当たらない屋外で自然乾燥させた。布への光触媒処理量は、浸漬圧搾後の重量を調製して、光触媒として０．５ｇ／ｍ２とした（布１）。
【実施例４】
【０１１６】
繊維処理剤２を使用する他は、実施例３と同様の操作を行い繊維処理剤２で処理した布２を得た。
【０１１７】
（比較例３）
繊維処理剤３を使用する他は、実施例３と同様の操作を行い繊維処理剤３で処理した布３を得た。
【０１１８】
（比較例４）
繊維処理剤４を使用する他は、実施例３と同様の操作を行い繊維処理剤４で処理した布４を得た。
【０１１９】
（比較例５）
繊維処理剤で処理しない布を用意した（未処理布）。
【０１２０】
［消臭性評価］
３リットルのテドラーバッグに繊維処理剤で処理した布１〜４および未処理の布を装入し、２０ｐｐｍのアセトアルデヒドを含む調製ガス２リットルで置換後、ブラックライト（紫外線強度：１．０ｍＷ／ｃｍ２）を６時間照射した後、アセトアルデヒドガスを検知管で測定した。結果を表３に示す。
【０１２１】
［抗菌性評価］
繊維処理剤で処理した布１〜４および未処理の布をを、光の当らない室内にて、２４時間大気中に放置し、その後、１時間日光に暴露した。その後、フードスタンプ（一般細菌用標準寒天培地、日水製薬株式会社製）を用いて各布上の生菌を採取し、培養後のコロニーを下記基準で判定し、抗菌性を評価した。結果を表３に示す。
○：コロニーなし
×：コロニー発生
【０１２２】
【表３】
2008045221.tif 000004
【図面の簡単な説明】
【０１２３】
【図１】光触媒１のｌｏｇ微分細孔容積分布曲線（実線）と、この光触媒の基体に該当する酸化珪素膜を有しない光触媒（光触媒２０）のｌｏｇ微分細孔容積分布曲線（点線）とを示す図である。
【図２】光触媒５のｌｏｇ微分細孔容積分布曲線（実線）と、この光触媒の基体に該当する酸化珪素膜を有しない光触媒（光触媒２１）のｌｏｇ微分細孔容積分布曲線（点線）とを示す図である。
【図３】光触媒１５のｌｏｇ微分細孔容積分布曲線（実線）と、この光触媒の基体に該当する酸化珪素膜を有しない光触媒（光触媒２０）のｌｏｇ微分細孔容積分布曲線（点線）とを示す図である。
【図４】光触媒１９のｌｏｇ微分細孔容積分布曲線（実線）と、この光触媒の基体に該当する酸化珪素膜を有しない光触媒（光触媒２０）のｌｏｇ微分細孔容積分布曲線（点線）とを示す図である。
【図５】光触媒２２のｌｏｇ微分細孔容積分布曲線（実線）と、この光触媒の基体に該当する酸化珪素膜を有しない光触媒（光触媒２０）のｌｏｇ微分細孔容積分布曲線（点線）とを示す図である。
【図６】光触媒２３のｌｏｇ微分細孔容積分布曲線（実線）と、この光触媒の基体に該当する酸化珪素膜を有しない光触媒（光触媒２１）のｌｏｇ微分細孔容積分布曲線（点線）とを示す図である。
【図７】光触媒２４のｌｏｇ微分細孔容積分布曲線（実線）と、この光触媒の基体に該当する酸化珪素膜を有しない光触媒（光触媒２０）のｌｏｇ微分細孔容積分布曲線（点線）とを示す図である。
【図８】光触媒２６のｌｏｇ微分細孔容積分布曲線（実線）と、この光触媒の基体に該当する酸化珪素膜を有しない光触媒（光触媒２０）のｌｏｇ微分細孔容積分布曲線（点線）とを示す図である。
【図１】
2008045221.tif 000005
【図２】
2008045221.tif 000006
【図３】
2008045221.tif 000007
【図４】
2008045221.tif 000008
【図５】
2008045221.tif 000009
【図６】
2008045221.tif 000010
【図７】
2008045221.tif 000011
【図８】
2008045221.tif 000012